(57)【要約】【課題】被着体同士を長時間に亘って密着させることができ、且つ、剥離後の被着体に残る残留物が少ない密着用溶剤組成物を提供する。【解決手段】被着体同士の間に介在させて被着体同士を密着させる際に用いられる密着用溶剤組成物であって、フッ素系溶剤と、界面活性剤とを含む、密着用溶剤組成物。フッ素系溶剤は、ハイドロフルオロカーボン類、ハイドロクロロフルオロオレフィン類およびハイドロフルオロエーテル類からなる群より選択される少なくとも１種であることが好ましい。【選択図】なし【特許請求の範囲】
【請求項１】
被着体同士の間に介在させて被着体同士を密着させる際に用いられる密着用溶剤組成物であって、
フッ素系溶剤と、界面活性剤とを含む、密着用溶剤組成物。
【請求項２】
前記フッ素系溶剤が、ハイドロフルオロカーボン類、ハイドロクロロフルオロオレフィン類およびハイドロフルオロエーテル類からなる群より選択される少なくとも１種である、請求項１に記載の密着用溶剤組成物。
【請求項３】
前記界面活性剤が、ノニオン系界面活性剤、アニオン系界面活性剤、カチオン系界面活性剤、高分子系界面活性剤、フッ素系界面活性剤および両性界面活性剤からなる群より選択される少なくとも１種である、請求項１または２に記載の密着用溶剤組成物。
【請求項４】
前記界面活性剤の可溶化剤としてフッ素原子を含有しない化合物からなる有機溶剤を更に含有する、請求項１〜３の何れかに記載の密着用溶剤組成物。
【請求項５】
前記有機溶剤が、アルコール類、ケトン類、エーテル類、エステル類、グリコールエーテル類および炭化水素類からなる群より選択される少なくとも１種である、請求項４に記載の密着用溶剤組成物。
【請求項６】
前記フッ素系溶剤と前記有機溶剤との合計１００質量部当たり、前記界面活性剤を０．０１質量部以上の割合で含む、請求項４または５に記載の密着用溶剤組成物。
【請求項７】
引火点を有さない、請求項１〜６の何れかに記載の密着用溶剤組成物。
【請求項８】
前記フッ素系溶剤が、ハイドロフルオロエーテル類および１，１，２，２，３，３，４−ヘプタフルオロシクロペンタンからなる群より選択される少なくとも１種である、請求項１〜７の何れかに記載の密着用溶剤組成物。
【請求項９】
請求項１〜８の何れかに記載の密着用溶剤組成物からなる液膜を介して被着体同士を密着させてなる、積層体。
【請求項１０】
前記被着体が樹脂フィルムである、請求項９に記載の積層体。
【発明の詳細な説明】
【技術分野】
【０００１】
本発明は、密着用溶剤組成物および積層体に関し、特には、フィルム等の被着体同士の間に液膜として存在させることで被着体同士の密着状態を長期間に亘って維持し得る密着用溶剤組成物、および、当該密着用溶剤組成物を用いて被着体同士を密着させてなる積層体に関するものである。
【背景技術】
【０００２】
従来、液晶ディスプレイや有機ＥＬディスプレイに用いられる光学フィルムなどの樹脂フィルムには、輸送中の傷つきや汚れ付着を防止するために、表面保護フィルムを貼り合わせることがある（例えば、特許文献１参照）。そして、表面保護フィルムは、通常、不要になった段階で剥離して除去されるため、表面保護フィルムを樹脂フィルムに貼り合わせる技術としては、剥離が容易で、且つ、剥離後の残留物が少ない技術が求められている。
【０００３】
一方、被着体同士を剥離可能に密着させることが可能な組成物としては、天然ゴムや合成樹脂などの高分子成分を含む組成物が多用されている（例えば、特許文献２，３参照）。
【先行技術文献】
【特許文献】
【０００４】
【特許文献１】特開２０１８−１２３２２１号公報
【特許文献２】特開２０１３−７２８５９号公報
【特許文献３】特開２００１−１７２５９４号公報
【発明の概要】
【発明が解決しようとする課題】
【０００５】
しかし、上記従来の組成物では、長時間に亘る密着性を確保しつつ剥離後の残留物を低減することができなかった。
【０００６】
そこで、本発明は、被着体同士を長時間に亘って密着させることができ、且つ、剥離後の被着体に残る残留物が少ない密着用溶剤組成物を提供することを目的とする。
また、本発明は、長時間に亘って優れた密着性を発揮し、且つ、剥離後の残留物が少ない積層体を提供することを目的とする。
【課題を解決するための手段】
【０００７】
本発明者らは、上記課題を解決することを目的として鋭意検討を行った。そして、本発明者らは、フッ素系溶剤と、界面活性剤とを含む密着用溶剤組成物が、高分子成分等の剥離後に残留物となり得る成分を多量に含有させなくても被着体同士を良好に密着させ得ると共に、蒸発し難くて長時間に亘って優れた密着性を発揮し得ることを見出し、本発明を完成させた。
【０００８】
即ち、この発明は、上記課題を有利に解決することを目的とするものであり、本発明の密着用溶剤組成物は、被着体同士の間に介在させて被着体同士を密着させる際に用いられる密着用溶剤組成物であって、フッ素系溶剤と、界面活性剤とを含むことを特徴とする。このように、フッ素系溶剤と、界面活性剤とを含有させた密着用溶剤組成物は、被着体同士を長時間に亘って密着させることができると共に、剥離後の被着体に残る残留物が少ない。
【０００９】
ここで、本発明の密着用溶剤組成物は、前記フッ素系溶剤が、ハイドロフルオロカーボン類、ハイドロクロロフルオロオレフィン類およびハイドロフルオロエーテル類からなる群より選択される少なくとも１種であることが好ましい。上述したフッ素系溶剤を使用すれば、被着体同士を更に良好に密着させることができる。
【００１０】
また、本発明の密着用溶剤組成物は、前記界面活性剤が、ノニオン系界面活性剤、アニオン系界面活性剤、カチオン系界面活性剤、高分子系界面活性剤、フッ素系界面活性剤および両性界面活性剤からなる群より選択される少なくとも１種であることが好ましい。上述した界面活性剤を使用すれば、被着体同士を更に長時間に亘って密着させることができる。
【００１１】
更に、本発明の密着用溶剤組成物は、前記界面活性剤の可溶化剤としてフッ素原子を含有しない化合物からなる有機溶剤を更に含有することが好ましい。可溶化剤として有機溶剤を含有させれば、被着体同士を更に長時間に亘って良好に密着させることができる。
【００１２】
また、本発明の密着用溶剤組成物は、前記有機溶剤が、アルコール類、ケトン類、エーテル類、エステル類、グリコールエーテル類および炭化水素類からなる群より選択される少なくとも１種であることが好ましい。上述した有機溶剤を使用すれば、界面活性剤を更に良好に溶解させることができる。
【００１３】
更に、本発明の密着用溶剤組成物は、前記フッ素系溶剤と前記有機溶剤との合計１００質量部当たり、前記界面活性剤を０．０１質量部以上の割合で含むことが好ましい。界面活性剤を上記下限値以上の割合で含有すれば、被着体同士を更に長時間に亘って密着させることができる。
【００１４】
また、本発明の密着用溶剤組成物は、引火点を有さないことが好ましい。密着用溶剤組成物が引火点を有していなければ、安全性を高めることができる。
なお、本発明において、「引火点を有さない」とは、ＪＩＳ Ｋ２２６５に準拠して評価した際に引火点なしと認められることをいう。
【００１５】
そして、本発明の密着用溶剤組成物は、前記フッ素系溶剤が、ハイドロフルオロエーテル類および１，１，２，２，３，３，４−ヘプタフルオロシクロペンタンからなる群より選択される少なくとも１種であることが好ましい。上記フッ素系溶剤を使用すれば、被着体同士を更に良好に密着させることができる。
【００１６】
また、この発明は、上記課題を有利に解決することを目的とするものであり、本発明の積層体は、上述した密着用溶剤組成物の何れかからなる液膜を介して被着体同士を密着させてなることを特徴とする。上述した密着用溶剤組成物の何れかからなる液膜を介して被着体同士を密着させれば、長時間に亘って優れた密着性を発揮させることができると共に、被着体同士を剥離した後に被着体に残る残留物を低減することができる。
【００１７】
そして、本発明の積層体は、前記被着体が樹脂フィルムであることが好ましい。
【発明の効果】
【００１８】
本発明によれば、被着体同士を長時間に亘って密着させることができ、且つ、剥離後の被着体に残る残留物が少ない密着用溶剤組成物を提供することができる。
また、本発明によれば、長時間に亘って優れた密着性を発揮し、且つ、剥離後の残留物が少ない積層体を提供することができる。
【発明を実施するための形態】
【００１９】
以下、本発明の実施形態について詳細に説明する。
ここで、本発明の密着用溶剤組成物は、被着体同士の間に介在させて被着体同士を密着させる際に用いることができる。また、本発明の積層体は、被着体同士を、本発明の密着用溶剤組成物からなる液膜を介して密着させたものである。
なお、本発明において、「密着」とは、２つの被着体を容易に剥離可能に一時的に固定した状態を指す。
【００２０】
（密着用溶剤組成物）
本発明の密着用溶剤組成物は、フッ素系溶剤と、界面活性剤とを含み、任意に、界面活性剤の可溶化剤および／またはその他の添加剤を更に含有し得る。そして、本発明の密着用溶剤組成物は、フッ素系溶剤と、界面活性剤とを含んでいるので、高分子成分等の剥離後に残留物となり得る成分を多量に含有させなくても被着体同士を良好に密着させることができる。また、本発明の密着用溶剤組成物は、界面活性剤を含んでいるので、フッ素系溶剤のみを使用した場合と比較し、被着体を密着させた状態における密着用溶剤組成物の蒸発を抑制することができ、長時間に亘って優れた密着性を発揮することができる。
【００２１】
＜フッ素系溶剤＞
ここで、フッ素系溶剤としては、特に限定されることなく、温度２５℃の大気圧（１ａｔｍ）下において液状であれば、任意のフッ素含有化合物からなる溶剤を用いることができる。なお、フッ素系溶剤として２種以上のフッ素含有化合物の混合物を用いる場合、当該混合物が温度２５℃の大気圧下において液状であれば、各フッ素含有化合物は、温度２５℃の大気圧下において液状であってもよいし、固体状であってもよい。
【００２２】
具体的には、フッ素系溶剤としては、例えば、１，１，１，３，３−ペンタフルオロブタンおよび１，１，２，２，３，３，４−ヘプタフルオロシクロペンタン等のハイドロフルオロカーボン類；ＨＦＯ−１２３３ｚｄ（ｃｉｓ−１−クロロ−３，３，３−トリフルオロプロペン）およびＨＣＦＯ−１２３３ｙｄ（１−クロロ−２，３，３−トリフルオロ−１−プロペン）等のハイドロフルオロオレフィン類；並びに、ＨＦＥ−３４７ｐｃｆ、１，１，１，２，３，４，４，５，５，５−デカフルオロ−２−トリフルオロメチル−３−メトキシペンタン、１−メトキシ−１，１，２，２，３，３，３−ヘプタフルオロプロパン、１−メトキシ−１，１，２，２，３，３，４，４，４−ノナフルオロブタンおよび１−エトキシ−１，１，２，２，３，３，４，４，４−ノナフルオロブタン等のハイドロフルオロエーテル類；などが挙げられる。
これらのフッ素系溶剤は、１種単独で、或いは、２種以上を混合して用いることができる。
【００２３】
上述した中でも、被着体同士を更に良好に密着させる観点からは、フッ素系溶剤としては、ハイドロフルオロカーボン類、ハイドロクロロフルオロオレフィン類およびハイドロフルオロエーテル類からなる群より選択される少なくとも１種を用いることが好ましく、ハイドロフルオロエーテル類およびハイドロフルオロカーボン類からなる群より選択される少なくとも１種を用いることがより好ましく、ハイドロフルオロエーテル類および１，１，２，２，３，３，４−ヘプタフルオロシクロペンタンからなる群より選択される少なくとも１種を用いることが更に好ましく、１，１，１，２，３，４，４，５，５，５−デカフルオロ−２−トリフルオロメチル−３−メトキシペンタン、１，１，２，２，３，３，４−ヘプタフルオロシクロペンタンまたはそれらの混合物を用いることが特に好ましい。なお、長時間に亘って優れた密着性を発揮し得るようにする観点からは、フッ素系溶剤は、大気圧下における沸点が５０℃以上であることが好ましい。
【００２４】
＜界面活性剤＞
界面活性剤としては、界面を活性化する能力する化合物であれば特に限定されることなく、任意の化合物を用いることができる。なお、界面活性剤は、通常、温度２５℃の大気圧（１ａｔｍ）下において固体状または液状である。
【００２５】
具体的には、界面活性剤としては、被着体同士を更に長時間に亘って密着させる観点から、ノニオン系界面活性剤、アニオン系界面活性剤、カチオン系界面活性剤、高分子系界面活性剤、フッ素系界面活性剤および両性界面活性剤からなる群より選択される少なくとも１種を用いることが好ましい。
【００２６】
ここで、ノニオン系界面活性剤としては、特に限定されることなく、例えば、高級アルコールのアルキレンオキシド付加物類、アルキルフェノールのアルキレンオキシド付加物類、ポリオキシエチレンアルキルエーテル類、高級脂肪酸エステルのアルキレンオキシド付加物類、ポリオキシエチレンポリオキシプロピレングリコール類、天然油脂のアルキレンオキシド付加物類などが挙げられる。中でも、ノニオン系界面活性剤としては、高級アルコールのエチレンオキシド付加物、高級アルコールのプロピレンオキシド付加物、高級脂肪酸エステルのエチレンオキシド付加物および高級脂肪酸エステルのプロピレンオキシド付加物が好ましい。そして、付加物におけるエチレンオキシドまたはプロピレンオキシドの付加モル数は、３モル以上であることが好ましく、５モル以上であることがより好ましい。
【００２７】
また、アニオン系界面活性剤としては、特に限定されることなく、例えば、アルキルベンゼンスルフォン酸類、α−オレフィンスルホン酸塩類、アルキル硫酸エステル類、アルキルエーテル硫酸エステル類、アルキルエーテルリン酸のアルキルオキシド付加物類、高級アルコールアルキレンオキシド付加物のリン酸エーテル類、高級アルコール硫酸エステルのアルキレンオキシド付加物類、アルキルフェノールの硫酸エステルのアルキレンオキシド付加物類、アルキルフェノールリン酸エステルのアルキレンオキシド付加物類などが挙げられる。中でも、アニオン系界面活性剤としては、高級アルコールエチレンオキシド付加物のリン酸エーテルが好ましい。
【００２８】
更に、カチオン系界面活性剤としては、特に限定されることなく、例えば、ステアリルトリメチルアンモニウムクロライド等の第４級アンモニウム塩類；トリ（オキシエチレン）メチルアンモニウム塩メチルサルフェートの脂肪酸エステル等のエステルカチオン類；塩化ヤシアルキルビス（２−ヒドロキシエチル）メチルアンモニウム等のアンモニウムクロライドのエチレンオキシド付加物類；などが挙げられる。中でも、カチオン系界面活性剤としては、ステアリルトリメチルアンモニウムクロライドが好ましい。
【００２９】
高分子系界面活性剤としては、特に限定されることなく、例えば、塩化Ｏ−［２−ヒドロキシ−３−(トリメチルアンモニオ)プロピル］ヒドロキシエチルセルロース等のカチオン化セルロース誘導体類；ポリカルボン酸ナトリウム等のポリカルボン酸誘導体；などが挙げられる。
【００３０】
また、フッ素系界面活性剤としては、特に限定されることなく、例えば、ＡＧＣセイケミカル株式会社製のサーフロン（登録商標）等を挙げることができる。
【００３１】
更に、両性界面活性剤としては、特に限定されることなく、例えば、ヤシ油脂肪酸アミドプロピルジメチルアミノ酢酸ベタインおよびラウリル酸アミドプロピルジメチルアミノ酢酸ベタイン等のベタイン類が挙げられる。
【００３２】
上述した界面活性剤は、１種単独で、或いは、２種以上を混合して用いることができる。
【００３３】
なお、密着用溶剤組成物に含まれる界面活性剤の量は、密着用溶剤組成物が界面活性剤の可溶化剤として後述する有機溶剤を含まない場合には、フッ素系溶剤１００質量部当たり、０．０１質量部以上であることが好ましく、０．０５質量部以上であることがより好ましく、５質量部以下であることが好ましく、２質量部以下であることがより好ましい。
また、密着用溶剤組成物に含まれる界面活性剤の量は、密着用溶剤組成物が界面活性剤の可溶化剤として後述する有機溶剤を含む場合には、フッ素系溶剤と有機溶剤との合計１００質量部当たり、０．０１質量部以上であることが好ましく、０．０５質量部以上であることがより好ましく、５質量部以下であることが好ましく、２質量部以下であることがより好ましい。
界面活性剤を上記下限値以上の割合で含有すれば、密着用溶剤組成物の蒸発を十分に抑制し、被着体同士を更に長時間に亘って密着させることができる。また、界面活性剤を上記上限値以下の割合で含有すれば、剥離後の被着体に残る残留物の量を十分に低減することができる。
【００３４】
＜可溶化剤＞
また、フッ素系溶剤に対する界面活性剤の溶解性が低い場合などには、密着用溶剤組成物は、界面活性剤の可溶化剤として、フッ素原子を含有しない化合物からなる有機溶剤を更に含有し得る。なお、有機溶剤は、通常、温度２５℃の大気圧（１ａｔｍ）下において液状である。
【００３５】
ここで、界面活性剤を良好に溶解させる観点からは、フッ素原子を含有しない化合物からなる有機溶剤としては、特に限定されることなく、アルコール類、ケトン類、エーテル類、エステル類、グリコールエーテル類および炭化水素類からなる群より選択される少なくとも１種を用いることができる。
【００３６】
具体的には、アルコール類としては、例えば、メタノール、エタノール、１−プロパノール、イソプロピルアルコール、１−ブタノール、２−ブタノール、イソブタノール、ターシャリーブタノール、１−ペンタノール、２−ペンタノール、３−ペンタノール、２−メチル−１−ブタノール、イソアミルアルコール、ターシャリーアミルアルコール、３−メチル−２−ブタノール、ネオペンチルアルコール、ベンジルアルコール、フェネチルアルコール、２，３−ブタンジオール、２−メチル−１，２−プロパンジオール、３−メチル−１，３−ブタンジオール、１，２−ペンタンジオール、２，４−ペンタンジオール、１，２−ヘキサンジオール、２，５−ヘキサンジオール、２−メチル−２，４−ペンタンジオール、２，４−ジメチル−２，４−ペンタンジオール、ベンジルアルコール、フェネチルアルコール等が挙げられる。
【００３７】
また、ケトン類としては、例えば、アセトン、メチルエチルケトン、ジエチルケトン、メチルイソブチルケトン等が挙げられる。
【００３８】
更に、エーテル類としては、例えば、ターシャリーブチルメチルエーテル、ジベンジルエーテル等が挙げられる。
【００３９】
エステル類としては、例えば、酢酸−ｎ−ブチル、酢酸イソアミル、酢酸−２−エチルヘキシル、アセト酢酸メチル、アセト酢酸エチル、乳酸メチル、乳酸エチル、乳酸プロピル、乳酸ブチル、酢酸ビニル、γ−ブチロラクトン、３−メチル−３−メトキシブチルアセテート、ジエチレングリコールモノブチルエーテルアセテート、ジプロピレングリコールモノメチルエーテルアセテート、ジプロピレングリコールモノブチルエーテルアセテート等が挙げられる。
【００４０】
また、グリコールエーテル類としては、例えば、エチレングリコールモノメチルエーテル、エチレングリコールモノエチルエーテル、エチレングリコールモノ−ｎ−プロピルエーテル、エチレングリコールモノ−ｉ−プロピルエーテル、エチレングリコールモノ−ｎ−ブチルエーテル、エチレングリコールモノ−ｉ−ブチルエーテル、エチレングリコールモノ−ｎ−ヘキシルエーテル、トリエチレングリコールモノメチルエーテル、トリエチレングリコールモノエチルエーテル、トリエチレングリコールモノ−ｎ−プロピルエーテル、トリエチレングリコールモノ−ｉ−プロピルエーテル、トリエチレングリコールモノ−ｎ−ブチルエーテル、トリエチレングリコールモノ−ｉ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｉ−プロピルエーテル、ジエチレングリコールモノ−ｎ−ブチルエーテル、ジエチレングリコールモノ−ｉ−ブチルエーテル、プロピレングリコールモノメチルエーテル、プロピレングリコールモノエチルエーテル、プロピレングリコールモノ−ｎ−プロピルエーテル、プロピレングリコールモノ−ｉ−プロピルエーテル、プロピレングリコールモノ−ｎ−ブチルエーテル、プロピレングリコールモノ−ｉ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｉ−プロピルエーテル、ジプロピレングリコールモノ−ｎ−ブチルエーテル、ジプロピレングリコールモノ−ｉ−ブチルエーテル、トリプロピレングリコールモノメチルエーテル、３−メトキシブタノール、３−メトキシ−３−メチル−１−ブタノール等が挙げられる。
【００４１】
更に、炭化水素類としては、例えば、ノナン、デカン、デセン、ウンデカン、ウンデセン、ドデカン、ドデセン、トリデカン、テトラデカン、ペンタデカン、メンタン、ビシクロヘキシル、シクロドデカン、２，２，４，４，６，８，８−ヘプタメチルノナン、シクロヘキサン、トルエン、キシレン、エチルベンゼン等が挙げられる。
【００４２】
上述した有機溶剤は、１種単独で、或いは、２種以上を混合して用いることができる。
【００４３】
なお、有機溶剤としては、被着体に対し、膨潤または白化等の損傷を不必要に与えないものを用いることが好ましい。また、剥離後の被着体に残る残留物を低減する観点からは、有機溶剤は、大気圧下における沸点が、２５０℃以下であることが好ましく、２００℃以下であることがより好ましく、１５０℃以下であることが更に好ましい。
【００４４】
また、有機溶剤の配合量は、特に限定されることなく、フッ素系溶剤と有機溶剤とを含む混合溶剤中に界面活性剤が溶解可能な量とすることができるが、密着用溶剤組成物に引火点が発現しない量であることが好ましい。
具体的には、有機溶剤の配合量は、特に限定されることなく、例えば、フッ素系溶剤１００質量部当たり、１質量部以上であることが好ましく、４質量部以上であることがより好ましく、２０質量部以下であることが好ましく、１０質量部以下であることがより好ましい。
【００４５】
＜添加剤＞
添加剤としては、特に限定されることなく、例えば、酸化防止剤、紫外線吸収剤、帯電防止剤および滑剤等が挙げられる。
これらの添加剤は、１種単独で、或いは、２種以上を混合して用いることができる。
【００４６】
なお、剥離後の被着体に残る残留物を低減する観点からは、添加剤の含有割合は、界面活性剤と有機溶剤との合計１００質量部当たり、０質量部以上１０質量部以下であることが好ましく、０質量部以上２質量部以下であることがより好ましく、０質量部である（即ち、添加剤を含まない）ことが更に好ましい。
【００４７】
＜密着用溶剤組成物の性状＞
なお、密着用溶剤組成物は、引火点を有さないことが好ましい。密着用溶剤組成物が引火点を有していなければ、被着体を安全に密着させることができる。
【００４８】
また、被着体を良好に密着させる観点から、密着用溶剤組成物は、大気圧下、温度２５℃において均一な液相を呈することが好ましい。
【００４９】
更に、密着用溶剤組成物は、架橋反応や高分子化反応を伴わずに被着体を密着させるものであることが好ましい。
【００５０】
そして、密着用溶剤組成物は、実施例に記載の方法で再密着性を評価した際に、再密着しないことが好ましい。
【００５１】
（積層体）
本発明の積層体は、本発明の密着用溶剤組成物からなる液膜を介して被着体同士を密着させたものである。なお、本発明の密着用溶剤組成物を介して密着させられる２つの被着体は、互いに同一であっても、相異なっていてもよい。
そして、積層体は、実施例に記載の方法で測定した密着時間が、２４時間以上であることが好ましく、１２０時間以上であることがより好ましく、２４０時間以上であることが更に好ましい。
【００５２】
＜被着体＞
被着体としては、特に限定されることなく、例えば、フィルムやブロック体などが挙げられる。中でも、被着体としては、フィルムが好ましく、樹脂フィルムがより好ましい。
【００５３】
ここで、フィルムとしては、特に限定されることなく、例えば、金属フィルム、樹脂フィルム、および、金属フィルムや不織布等の基材の表面に樹脂をコーティングまたはラミネートしてなるフィルムなどが挙げられる。そして、金属フィルムとしては、例えば、アルミ箔および銅箔が挙げられる。また、樹脂フィルムを構成する樹脂、および、基材の表面にコーディングまたはラミネートする樹脂としては、例えば、ポリアミド、芳香族ポリアミド、ポリイミド、ポリプロピレン、ポリエチレン、ポリスチレン、ポリエステル、ポリフェニレンサルファイド、ポリカーボネート、ポリ塩化ビニル、ポリ塩化ビニリデン、アセテートおよびフッ素樹脂などの合成樹脂が挙げられる。
【００５４】
＜液膜＞
密着用溶剤組成物からなる液膜は、互いに密着させる被着体の密着面の少なくとも一方に対し、例えば噴霧、散布および塗布などの任意の塗工方法を用いて密着用溶剤組成物を塗工することにより、形成することができる。
【００５５】
そして、液膜の厚みは、被着体同士を良好に密着させる観点から、１０μｍ以下であることが好ましく、４μｍ以下であることがより好ましく、３．５μｍ以下であることが更に好ましい。
【００５６】
＜被着体の密着＞
被着体同士は、少なくとも一方に液膜が形成された密着面同士を重ね合わせ、必要に応じて加圧ロール等を用いて押圧することにより、密着させることができる。
【００５７】
そして、本発明の積層体は、本発明の密着用溶剤組成物からなる液膜を介して被着体同士を密着させているので、長時間に亘って優れた密着性を発揮することができると共に、剥離後の残留物が少ない。また、本発明の積層体は、接着剤などを用いて被着体同士を接着した場合と比較し、被着体同士を容易に剥離することができる。従って、剥離時に被着体が損傷するのを抑制することができる。
なお、このような、残留物の低減および損傷抑制の効果は、積層体が液晶ディスプレイと表面保護フィルムとの積層体である場合などに特に有利である。
【実施例】
【００５８】
以下、実施例を用いて本発明をより具体的に説明するが、本発明は以下の実施例に限定されるものでない。
ここで、各密着用溶剤組成物の物性等は、以下の（１）〜（４）ようにして測定、評価した。
また、フッ素系溶剤、界面活性剤および樹脂フィルムとしては、下記の表１〜３に示すものを準備し、使用した。
【００５９】
（１）引火点
ＪＩＳ Ｋ２２６５に従い、タグ密閉式およびクリーブランド開放式で引火点の測定を行った。そして、引火点の有無を評価した。
（２）密着時間
被着体として平面視寸法が２００ｍｍ×１００ｍｍの２枚の透明なフィルムを準備した。
そして、１枚目のフィルムの表面にスポイトで密着用溶剤組成物を滴下し、２枚目のフィルムを重ねた。この時、重ね合わせた部分の面積が２００ｃｍ２となるように調整した。次いで、重ね合わせた２枚のフィルムの上部からスクイーズして、２枚のフィルムの間に存在する密着用溶剤組成物を均等にしながらフィルムの間から過剰な密着用溶剤組成物を押し出した。２枚のフィルム同士が動かなくなるまでこの作業を繰り返し、試験サンプルとした。なお、フィルム同士が動かないかは、以下の基準で判断した。具体的には、フィルムの両端を中心部に吊り下げ用の穴を持つ樹脂板で固定し、次いで、上側の樹脂板の中心部を吊り下げ用の架台に固定し、下側の樹脂板に、フィルムに張力がかからないようにした状態で、上下可動の台の上に置いた１０００ｇの錘を取り付けた。次に、徐々に台を下げていき、１０００ｇの錘の張力が密着フィルムにかかるようにした。この時、フィルムの密着部に剥離やずれが生じなければ、動かないと判定した。
ここで、密着用溶剤組成物が蒸発してフィルム同士が密着しなくなると試験サンプルの透明性が低下する。そこで、試験サンプルを室温（２０℃〜２５℃）下で静置し、目視観察において透明性の低下した面積が２０ｃｍ２以上になった時点の静置時間を記録し、密着時間とした。密着時間が長いほど、被着体同士を長時間に亘って密着させることができることを示す。
Ａ：密着時間が２４０時間以上
Ｂ：密着時間が１２０時間以上２４０時間未満
Ｃ：密着時間が２４時間以上１２０時間未満
Ｄ：密着時間が２４時間未満
（３）液膜厚
上記「（２）密着時間」で調製した試験サンプルについて、重量を測定し、下記の式から液膜厚を算出した。
液膜厚＝（試験サンプルの重量−２枚のフィルムの合計重量）／（フィルムの面積×密着用溶剤組成物の密度）
（４）再密着性
平面視寸法が２００ｍｍ×１００ｍｍのルミラー（登録商標）フィルム２枚を準備した。
そして、１枚目のフィルムの表面にスポイトで密着用溶剤組成物を滴下し、２枚目のフィルムを重ねた。この時、重ね合わせた部分の面積が２００ｃｍ２となるように調整した。次いで、重ね合わせた２枚のフィルムの上部からスクイーズして、２枚のフィルムの間に存在する密着用溶剤組成物を均等にしながらフィルムの間から過剰な密着用溶剤組成物を押し出した。２枚のフィルム同士が動かなくなるまでこの作業を繰り返し、試験サンプルとした。なお、フィルム同士が動かないかは、上記「（２）密着時間」と同様の基準で判断した。
次に、２枚のフィルムからなる試験サンプルを板に固定した。そして、板に固定されていない側のフィルムを剥離し、剥離したフィルムを１００ｍｍ×１００ｍｍの平面視寸法に切断した。また、切断したフィルムの、板に固定されているフィルムと密着していなかった面に、重量３８ｇのＳＵＳ板（平面視寸法：１００ｍｍ×５０ｍｍ）を貼りつけた。そして、剥離してから３０秒後に、ＳＵＳ板を貼りつけたフィルムを板に固定されているフィルム上に置き、傾斜角が３３度になるまで板を徐々に傾けた。そして、板に固定されていない側のフィルムが滑り落ちるかを観察し、フィルムが滑り落ちれば再密着「しない」と評価し、フィルムが滑り落ちなければ再密着「する」と評価した。再密着しないものは、剥離後のフィルム表面に接着性を有する物質が残留していないことを示している。
【００６０】
（フッ素系溶剤の準備）
以下の表１に示すフッ素系溶剤を準備した。
【表１】
2020189939.tif 000002
【００６１】
（界面活性剤の準備）
以下の表２に示す界面活性剤を準備した。
【表２】
2020189939.tif 000003
【００６２】
（樹脂フィルムの準備）
被着体として以下の表３に示す樹脂フィルムを準備した。
【表３】
2020189939.tif 000004
【００６３】
（実施例１〜５および比較例１）
表４に示す組成の密着用溶剤組成物を調製した。
そして、引火点の有無、密着時間、液膜厚および再密着性を測定および評価した。結果を表４に示す。なお、密着時間の評価は、ポリシクロオレフィン樹脂フィルム（日本ゼオン社製「ゼオノアフィルム」）を用いて行った。
【００６４】
【表４】
2020189939.tif 000005
【００６５】
（実施例６〜７）
表５に示す組成の密着用溶剤組成物を調製した。
そして、引火点の有無、密着時間、液膜厚および再密着性を測定および評価した。結果を表５に示す。なお、密着時間の評価は、ゼオノアフィルムを用いて行った。
【００６６】
【表５】
2020189939.tif 000006
【００６７】
（実施例８〜１１）
表６に示す組成の密着用溶剤組成物を調製した。
そして、引火点の有無、密着時間、液膜厚および再密着性を測定および評価した。結果を表６に示す。なお、密着時間の評価は、ゼオノアフィルムを用いて行った。
【００６８】
【表６】
2020189939.tif 000007
【００６９】
（実施例１２および比較例２）
界面活性剤の可溶化剤として有機溶剤を使用し、表７に示す組成の密着用溶剤組成物を調製した。
そして、引火点の有無、密着時間、液膜厚および再密着性を測定および評価した。結果を表７に示す。なお、密着時間の評価は、ゼオノアフィルムを用いて行った。
【００７０】
【表７】
2020189939.tif 000008
【００７１】
（実施例１３〜２０）
表８に示す組成の密着用溶剤組成物を調製した。
そして、引火点の有無、密着時間、液膜厚および再密着性を測定および評価した。結果を表８に示す。なお、密着時間の評価は、表８に記載の樹脂フィルムを用いて行った。
【００７２】
【表８】
2020189939.tif 000009
【００７３】
（実施例２１〜２８）
表９に示す組成の密着用溶剤組成物を調製した。
そして、引火点の有無、密着時間、液膜厚および再密着性を測定および評価した。結果を表９に示す。なお、密着時間の評価は、表９に記載の樹脂フィルムの組み合わせを用いて行った。
【００７４】
【表９】
2020189939.tif 000010
【００７５】
表４〜９より、界面活性剤を含む実施例１〜２８の密着用溶剤組成物は、界面活性剤を含まない比較例１，２の密着用溶剤組成物と比較し、密着時間が長いことが分かる。
【産業上の利用可能性】
【００７６】
本発明によれば、被着体同士を長時間に亘って密着させることができ、且つ、剥離後の被着体に残る残留物が少ない密着用溶剤組成物を提供することができる。
また、本発明によれば、長時間に亘って優れた密着性を発揮し、且つ、剥離後の残留物が少ない積層体を提供することができる。